(57)【要約】【課題】  浴室等の水周り分野において、バランス釜及び換気扇に使用される木材は、耐水性が悪く、長期使用中に木材と各用具の間に隙間が発生し、排気ガスなどが浴室内に入ることがあり、危険であった。これを改善するための材料を提供する。【手段】  樹脂配合物で成形加工した合成木材は、樹脂の組成制御により、木材と同様に切削、ねじ止め、釘うちが可能であり、耐水性にすぐれた木材状樹脂組成物を得た。【選択図】  なし【特許請求の範囲】
【請求項１】
合成樹脂が、ウレタン樹脂、エポキシ樹脂、フェノール樹脂などの熱硬化性樹脂、または、ポリエチレン樹脂、ポリスチレン樹脂、ＡＢＳ樹脂、ＰＥＴ樹脂、ＥＶＡ樹脂などの熱可塑性樹脂からなる群より選ばれる少なくとも１種の樹脂であることを特徴とし、浴室などのバランス釜設置用木枠および換気扇設置用木枠に使用することを目的とした木材状樹脂組成物。
【発明の詳細な説明】
【技術分野】
【０００１】
本発明は、バランス釜および浴室換気扇用合成木材木枠は、水がかかる水周り分野に使用される。この場合における木材の腐食などを防ぐための、樹脂性合成木材に関する。より詳しくは、本合成木材を用いて、浴室などのバランス釜および浴室換気扇用合成木材木枠に、本合成木材を使用することにより、木材と同じように、ねじ止め、釘うちが可能で、腐食が少なく、保形性を維持する材料に関する。
【背景技術】
【０００２】
バランス釜とは、ガス風呂の一種で、バランス型器具を備えたもの。バランス型器具とは、ガス燃焼に必要な空気の取り入れと燃焼後の排気を排出させる排気筒とを外壁に面したひとつの換気口・換気窓でおこなうもので、この二つの役目をガス燃焼器の部分に内臓したもの。風呂場事態にガス燃焼用の吸気口、排気口を別に設ける必要がなく、室全体からの熱損失を防げるという利点を持っている。バランス型風呂ともいう。この家庭内の浴室など、バランス釜などのガス湯沸し器の設置や換気扇の設置のため、壁に、木枠をはめ、これに、ねじ止めなどにより、バランス釜や換気扇をすえつけています。
【発明の開示】
【発明が解決しようとする課題】
【０００３】
しかし、これらは、木材の木枠であるため、少しずつ、木材が腐食し、ねじや釘が抜けやすくなり、隙間が発生いたします。そのため、外気が内部に入りやすくなります。より、簡便な材料を含めた抜本的見直しが大きな課題である。
【０００４】
浴室などのバランス釜および浴室換気扇用合成木材木枠の性能向上を、確実に行うためには、さらなる耐久性の実現が最重要課題となっている。
【０００５】
本発明は、上記従来の種々の工法において問題となる点を一挙に解決するためになされたもので、その目的は、家庭内水周り部分に使用可能な、腐りにくく、保形性の良好な木材状合成樹脂を提供することにある。
【課題を解決するための手段】
【０００６】
本発明者らは、前述の課題を解決するべく鋭意検討した。その結果、主成分としてウレタン樹脂、エポキシ樹脂などの熱硬化性樹脂やポリエチレン樹脂、ポリスチレン樹脂、ＡＢＳ樹脂、ＰＥＴ樹脂、ＥＶＡ樹脂などの熱可塑性樹脂を使用することにより、水周り用木材に非常に適した各種特性を有し、さらには、最も大きな課題であった耐久性、耐水性、高靱性を有する水回り用合成を得られることを見出し、本発明を完成するに至った。
【０００７】
すなわち、請求項１の木材状組成物は、上記の課題を解決するために、合成樹脂を含むことを特徴としている。
【０００８】
浴室等水周り工事用合成木材は、上記の課題を解決するために、前記合成樹脂が、ウレタン樹脂、エポキシ樹脂、フェノール樹脂などの熱硬化性樹脂、または、ポリエチレン樹脂、ポリスチレン樹脂、ＡＢＳ樹脂、ＰＥＴ樹脂、ＥＶＡ樹脂などの熱可塑性樹脂からなる群より選ばれる少なくとも１種の樹脂であることを特徴としている。
【０００９】
上記の構成によれば、組成を制御することにより、耐水性、保形性を維持した成形材料を得ることができる。
【００１０】
成形物に発泡構造を持たせることにより、鋸で切ったり、ねじ止め、釘うちなどの一般木材と同様な性能を維持した成形材料を得ることができる。
【００１１】
成形物の収縮率の制御や切削性制御のために無機充填剤を添加した。無機充填剤といたしましては、炭酸カルシウム、タルクなどを添加し、性能を付与した。また、木粉などを添加させて、木材の特徴を発現することもできる。
【００１２】
発泡構造を持たせる方法といたしましては、熱可塑性樹脂においては、硬化時に発泡させ、発泡構造を得た。また、熱可塑性樹脂においては、発泡した各樹脂のペレットを作成し、これに、木粉などを添加し、発泡構造を有した成形材料を得ることができる。
【００１３】
熱硬化性樹脂であるエポキシ樹脂系の場合は、エポキシ樹脂は、主成分であるビスフェノール骨格を有すること、硬化剤としては、アミン系硬化剤、ポリアミドアミン系硬化剤を使用することにより、保形性、耐水性を維持した。無機充填剤および木粉も添加してもよい。無機充填剤といたしましては、炭酸カルシウム、タルクなどを添加できる。
【００１４】
熱硬化性樹脂であるフェノール樹脂系の場合は、フェノール樹脂は、主成分であるフェノール骨格を有すること、硬化剤としては、アミン系硬化剤、ポリアミドアミン系硬化剤を使用することにより、保形性、耐水性を維持した。無機充填剤および木粉も添加してもよい。無機充填剤といたしましては、炭酸カルシウム、タルクなどを添加できる。
【００１５】
熱可塑性樹脂であるウレタン樹脂系の場合は、トリレンジイソシアネート、メタフェニレンジイソシアネート、シクロヘキサンジイソシアネートなどの耐水性に良いジイソシアネートとポリオールとしては、ポリエーテルポリオールやポリエステルポリオールを使用することにより保形性や耐水性を維持した。無機充填剤および木粉も添加してもよい。無機充填剤といたしましては、炭酸カルシウム、タルクなどを添加できる。      
【００１６】
熱可塑性樹脂であるポリエチレン樹脂系の場合は、木屑などを添加して、木目調を発現させることにより保形性や耐水性を維持した。また、無機充填剤も添加してもよい。無機充填剤といたしましては、炭酸カルシウム、タルクなどを添加できる。
【００１７】
熱可塑性樹脂であるポリスチレン樹脂系の場合は、木屑などを添加して、木目調を発現させることにより保形性や耐水性を維持した。また、無機充填剤も添加してもよい。無機充填剤といたしましては、炭酸カルシウム、タルクなどを添加できる。
【００１８】
熱可塑性樹脂であるＡＢＳ樹脂系の場合は、木屑などを添加して、木目調を発現させることにより保形性や耐水性を維持した。また、無機充填剤も添加してもよい。無機充填剤といたしましては、炭酸カルシウム、タルクなどを添加できる。
【００１９】
熱可塑性樹脂であるＰＥＴ樹脂系の場合は、木屑などを添加して、木目調を発現させることにより保形性や耐水性を維持した。また、無機充填剤も添加してもよい。無機充填剤といたしましては、炭酸カルシウム、タルクなどを添加できる。  
【００２０】
熱可塑性樹脂であるＥＶＡ樹脂系の場合は、木屑などを添加して、木目調を発現させることにより保形性や耐水性を維持した。また、無機充填剤も添加してもよい。無機充填剤といたしましては、炭酸カルシウム、タルクなどを添加できる。
【００２１】
上記の構成によれば、耐水性、高靱性を有するバランス釜および浴室換気扇用合成木材木枠を提供することができる。
【発明の効果】
【００２２】
本発明のバランス釜および浴室換気扇用合成木材木枠は、以上のように、耐湿性に優れており、これを浴室等の水周りに使用することにより、優れた機械的特性が得られるという効果を奏する。本発明のバランス釜および浴室換気扇用合成木材木枠は、加工が容易であり、木材と何ら変わらず、且つ、高湿度の雰囲気で長期にわたって劣化しないことが可能となる。
【発明を実施するための最良の形態】
【００２３】
本発明のバランス釜および浴室換気扇用合成木材木枠は、ウレタン樹脂、エポキシ樹脂、フェノール樹脂などの熱硬化性樹脂、または、ポリエチレン樹脂、ポリスチレン樹脂、ＡＢＳ樹脂、ＰＥＴ樹脂、ＥＶＡ樹脂などの熱可塑性樹脂からなる群より選ばれる少なくとも１種の樹脂樹脂を含有する。これらの樹脂が、耐久性を高め、また、無機充填剤、木粉なども添加でき、発泡構造を有することより、本用途に適する成形物を得ることができる。
【００２４】
本発明の合成樹脂組成物は、更には、適宜、可塑剤（フタル酸ジオクチル）が、合成木材樹脂組成物中に含有されていてもよい。
【００２５】
以上のように、本発明のバランス釜および浴室換気扇用合成木材木枠は、従来の木枠に比較し、耐水性、保形性を保持し、ねじ止め、釘うちが可能な性能を再現性よく得ることができる。
【００２６】
以下に、本発明について、実験結果を示してさらに説明するが、本発明は、これら実施例に限定されるものではない。
【００２７】
実験方法としては、
【実施例１】
【００２８】
ウレタン樹脂の合成木材として、以下のメーカー、製品名、品番の製品を使用した。
メーカー  三洋化成工業株式会社
製品名    サンモジュール
品番      No.７K
上記の材料を規定の以下の大きさに切断した。
(１)  幅35ｍｍ×厚さ30ｍｍ×455ｍｍ      2本
(２)  幅50ｍｍ×厚さ30ｍｍ×235ｍｍ      2本
（幅35ｍｍ×厚さ30ｍｍ×455ｍｍ）の材料の2本の間に、（幅50ｍｍ×厚さ30ｍｍ×235ｍｍ）の材料2本を挟んで、上記4本より、2液型エポキシ樹脂接着剤を塗付して、木枠を試作した。接着剤としては、DENATITE 3318 （長瀬産業(株)製）を使用した。
この木枠を、コンクリート製の壁の穴の中にはめ込み、ネジを打ちコンクリートに固定し、コンクリートと木枠の隙間を変性シリコーンシーラント（品番  ペンギンシール２５０５  サンスター技研(株)製）を充填した。
バランス釜は、外壁設置方法で行った。方法としては、この枠に、バランス釜の壁面フランジを付け、給排気トップ設置した後、バランス釜を設置した。（メーカー  リンナイ(株)  品番  RBF-135N  給排気トップ  80SW）  実験方法といたしましては、室内を、40℃、湿度95％に保ち、6ヶ月の耐湿実験を行って、壁面フランジと枠との乖離状況を測定した。
【実施例２】
【００２９】
ウレタン樹脂の合成木材として、以下のメーカー、製品名、品番の製品を使用した。
メーカー  長瀬産業株式会社
製品名    デナブロック
品番      DB1610
上記の材料を規定の以下の大きさに切断した。
(１)  幅35ｍｍ×厚さ30ｍｍ×455ｍｍ      2本
(２)  幅50ｍｍ×厚さ30ｍｍ×235ｍｍ      2本
（幅35ｍｍ×厚さ30ｍｍ×455ｍｍ）の材料の2本の間に、（幅50ｍｍ×厚さ30ｍｍ×235ｍｍ）の材料2本を挟んで、上記4本より、2液型エポキシ樹脂接着剤を塗付して、木枠を試作した。接着剤としては、DENATITE 3318 （長瀬産業(株)製）を使用した。
この木枠を、コンクリート製の壁の穴の中にはめ込み、ネジを打ちコンクリートに固定し、コンクリートと木枠の隙間を変性シリコーンシーラント（品番  ペンギンシール２５０５  サンスター技研(株)製）を充填した。バランス釜は、外壁設置方法で行った。方法としては、この枠に、バランス釜の壁面フランジを付け、給排気トップ設置した後、バランス釜を設置した。（メーカー  リンナイ(株)  品番  RBF-135N  給排気トップ  80SW）  実験方法といたしましては、室内を、40℃、湿度95％に保ち、6ヶ月の耐湿実験を行って、壁面フランジと枠との乖離状況を測定した。
【実施例３】
【００３０】
エポキシ樹脂の合成木材として、以下のメーカー、製品名、品番の製品を使用した。
メーカー  長瀬産業株式会社
製品名    デナブロック
品番      DB２３G
上記の材料を規定の以下の大きさに切断した。
(１)  幅35ｍｍ×厚さ30ｍｍ×455ｍｍ      2本
(２)  幅50ｍｍ×厚さ30ｍｍ×235ｍｍ      2本
（幅35ｍｍ×厚さ30ｍｍ×455ｍｍ）の材料の2本の間に、（幅50ｍｍ×厚さ30ｍｍ×235ｍｍ）の材料2本を挟んで、上記4本より、2液型エポキシ樹脂接着剤を塗付して、木枠を試作した。接着剤としては、DENATITE 3318 （長瀬産業(株)製）を使用した。
この木枠を、コンクリート製の壁の穴の中にはめ込み、ネジを打ちコンクリートに固定し、コンクリートと木枠の隙間を変性シリコーンシーラント（品番  ペンギンシール２５０５  サンスター技研(株)製）を充填した。バランス釜は、外壁設置方法で行った。方法としては、この枠に、バランス釜の壁面フランジを付け、給排気トップ設置した後、バランス釜を設置した。（メーカー  リンナイ(株)  品番  RBF-135N  給排気トップ  80SW）  実験方法といたしましては、室内を、40℃、湿度95％に保ち、6ヶ月の耐湿実験を行って、壁面フランジと枠との乖離状況を測定した。
【実施例４】
【００３１】
ABS樹脂の合成木材として、以下のメーカー、製品名、品番の製品を使用した。
メーカー  新日本石油化学株式会社
製品名    サイコウッド
品番      ＃１０３−１０
上記の材料を規定の以下の大きさに切断した。
(１)  幅35ｍｍ×厚さ30ｍｍ×455ｍｍ      2本
(２)  幅50ｍｍ×厚さ30ｍｍ×235ｍｍ      2本
（幅35ｍｍ×厚さ30ｍｍ×455ｍｍ）の材料の2本の間に、（幅50ｍｍ×厚さ30ｍｍ×235ｍｍ）の材料2本を挟んで、上記4本より、2液型エポキシ樹脂接着剤を塗付して、木枠を試作した。接着剤としては、DENATITE 3318 （長瀬産業(株)製）を使用した。
この木枠を、コンクリート製の壁の穴の中にはめ込み、ネジを打ちコンクリートに固定し、コンクリートと木枠の隙間を変性シリコーンシーラント（品番  ペンギンシール２５０５  サンスター技研(株)製）を充填した。バランス釜は、外壁設置方法で行った。方法としては、この枠に、バランス釜の壁面フランジを付け、給排気トップ設置した後、バランス釜を設置した。（メーカー  リンナイ(株)  品番  RBF-135N  給排気トップ  80SW）  実験方法といたしましては、室内を、40℃、湿度95％に保ち、6ヶ月の耐湿実験を行って、壁面フランジと枠との乖離状況を測定した。
【実施例５】
【００３２】
ポリエチレン樹脂の合成木材として、以下のメーカー、製品名、品番の製品を使用した。
メーカー  積水樹脂株式会社
製品名    オレンジウッドE
品番      ＯＷＥ−Ｂ９０＊４０ＥＲ−１８
上記の材料を規定の以下の大きさに切断した。
(１)  幅35ｍｍ×厚さ30ｍｍ×455ｍｍ      2本
(２)  幅50ｍｍ×厚さ30ｍｍ×235ｍｍ      2本
（幅35ｍｍ×厚さ30ｍｍ×455ｍｍ）の材料の2本の間に、（幅50ｍｍ×厚さ30ｍｍ×235ｍｍ）の材料2本を挟んで、上記4本より、2液型エポキシ樹脂接着剤を塗付して、且つ、釘を打ち付けて、木枠を試作した。
この木枠を、コンクリート製の壁の穴の中にはめ込み、ネジを打ちコンクリートに固定し、コンクリートと木枠の隙間を変性シリコーンシーラント（品番  ペンギンシール２５０５  サンスター技研(株)製）を充填した。バランス釜は、外壁設置方法で行った。方法としては、この枠に、バランス釜の壁面フランジを付け、給排気トップ設置した後、バランス釜を設置した。（メーカー  リンナイ(株)  品番  RBF-135N  給排気トップ  80SW）  実験方法といたしましては、室内を、40℃、湿度95％に保ち、6ヶ月の耐湿実験を行って、壁面フランジと枠との乖離状況を測定した。
〔比較例１〕
【００３３】
天然木材として、以下のメーカー、製品名、品番の製品を使用した。
素材    ヒノキ
上記の材料を規定の以下の大きさに切断した。
(１)  幅35ｍｍ×厚さ30ｍｍ×455ｍｍ      2本
(２)  幅50ｍｍ×厚さ30ｍｍ×235ｍｍ      2本
（幅35ｍｍ×厚さ30ｍｍ×455ｍｍ）の材料の2本の間に、（幅50ｍｍ×厚さ30ｍｍ×235ｍｍ）の材料2本を挟んで、上記4本より、釘をうち、木枠を試作した。
この木枠を、コンクリート製の壁の穴の中にはめ込み、ネジを打ちコンクリートに固定し、コンクリートと木枠の隙間を変性シリコーンシーラント（品番  ペンギンシール２５０５  サンスター技研(株)製）を充填した。バランス釜は、外壁設置方法で行った。方法としては、この枠に、バランス釜の壁面フランジを付け、給排気トップ設置した後、バランス釜を設置した。（メーカー  リンナイ(株)  品番  RBF-135N  給排気トップ  80SW）  実験方法といたしましては、室内を、40℃、湿度95％に保ち、6ヶ月の耐湿実験を行って、壁面フランジと枠との乖離状況を測定した。評価結果を表１に示す。
〔結果〕
【表１】
2006328097.tif 000002
表１の結果より明らかなように、本発明のバランス釜および浴室換気扇用合成木材木枠は、評価において、比較用の型枠用木材と同等以上の耐湿性能を有していることがわかる。